СПОСОБ ПРОИЗВОДСТВА ДЕКОРАТИВНОЙ СТРОИТЕЛЬНОЙ ПАНЕЛИ

1. Способ производства декоративной строительной панели, в котором осуществляют:
выброс отверждаемых активными лучами чернил из струйной записывающей головки на строительную панель, которая включает в себя основной материал, выбираемый из металлического основного материала и керамического основного материала, и принимающий чернила слой, расположенный на основном материале и получаемый путем отверждения полимерной композиции и имеющий среднеарифметическую шероховатость (Ra), определяемую в соответствии с японским промышленным стандартом JIS B 0601:2001, от 0,4 мкм до 3 мкм, чтобы тем самым выполнить печать на принимающем чернила слое; и
облучение отверждаемых активными лучами чернил активными лучами через 2,2 с - 30 с после того, как отверждаемые активными лучами чернила наносятся на принимающий чернила слой.
2. Способ производства декоративной строительной панели по п. 1, в котором принимающий чернила слой является непроницаемым для отверждаемых активными лучами чернил.
3. Способ производства декоративной строительной панели по п. 1 или 2, в котором отверждаемые активными лучами чернила содержат отверждаемые активными лучами катионно-полимеризующиеся чернила.
4. Способ производства декоративной строительной панели по любому из пп. 1-3, в котором объем одной капельки чернил, наносимых на поверхность принимающего чернила слоя, составляет от 10 пл до менее чем 45 пл.
5. Способ производства декоративной строительной панели по любому из пп. 1-4, в котором начальная скорость выбрасываемой капельки отверждаемых активными лучами чернил составляет от 3 м/с до 9 м/с.
6. Способ производства декоративной строительной панели по любому из пп. 1-5, в котором полимерная композиция содержит твердые частицы.
7. Способ производства декоративной строительной панели по п. 6, в котором твердые частицы представляют собой неорганические частицы.
8. Способ производства декоративной строительной панели по п. 7, в котором эти неорганические частицы представляют собой один или более видов, выбираемых из группы, состоящей из кремнезема, сульфата бария, талька, карбоната кальция, слюды, стеклянной дроби и стеклянных чешуек.
9. Способ производства декоративной строительной панели по любому из пп. 6-8, в котором твердые частицы имеют средний диаметр частиц от 4 мкм до 80 мкм.